(57)【要約】      （修正有）【課題】構造物におけるアンカー筋が取り付けられた部分の温度環境や、構造物における穿孔部分の強度に影響されることなく、良好なアンカー筋の引き抜き強度を得ることができるあと施工アンカー工法を提供する。【解決手段】構造物にアンカー筋４を取り付けるためのあと施工アンカー工法であって、構造物に形成された穿孔２の内面にプライマーが塗布されて構造物にプライマーが含浸される含浸工程と、穿孔２の内面とアンカー筋との間に無機系充填材３が充填される充填工程と、穿孔内にアンカー筋４が挿入されるアンカー筋挿入工程と、穿孔２の内面とアンカー筋との間で無機系充填材３を硬化させる硬化工程とを備えており、含浸工程におけるプライマーの塗布量は、２００ｇ／ｍ2以上２０００ｇ／ｍ2以下である。【選択図】図２
2015052206.tif 000002
【特許請求の範囲】
【請求項１】
構造物にアンカー筋を取り付けるためのあと施工アンカー工法であって、
構造物に形成された穿孔の内面にプライマーが塗布されて構造物にプライマーが含浸される含浸工程と、穿孔の内面とアンカー筋との間に無機系充填材が充填される充填工程と、穿孔内にアンカー筋が挿入されるアンカー筋挿入工程と、穿孔の内面とアンカー筋との間で無機系充填材を硬化させる硬化工程とを備えており、含浸工程におけるプライマーの塗布量は、２００ｇ／ｍ2以上２０００ｇ／ｍ2以下であることを特徴とするあと施工アンカー工法。
【請求項２】
前記穿孔の孔径は、アンカー筋の直径に対して１．４倍以上であることを特徴とする請求項１に記載のアンカー筋の取り付け方法。
【請求項３】
前記プライマーは、エポキシ系樹脂から構成されることを特徴とする請求項１又は２に記載のアンカー筋の取り付け方法。
【発明の詳細な説明】
【技術分野】
【０００１】
本発明は、既存の構造物に形成された穿孔にアンカー筋を取り付けるあと施工アンカー工法に関する。
【背景技術】
【０００２】
例えば、既存のコンクリート構造物に他の部材を連結する場合、コンクリート構造物に鉄筋やボルト等のアンカー筋を取り付け、該アンカー筋と他の部材とを連結することで、コンクリート構造物と他の部材とをアンカー筋を介して連結する方法が採用されている。
【０００３】
既存の構造物にアンカー筋を取り付ける方法（あと施工アンカー工法）としては、構造物に形成された穿孔内に挿入されたアンカー筋と穿孔の内面との間に充填材が充填されて硬化することで、構造物にアンカー筋が取り付けられる方法が知られている。
【０００４】
具体例としては、充填材が入った樹脂製等のカプセルを穿孔内に配置し、アンカー筋を穿孔内に挿入してカプセルを破壊することで、カプセル内から充填材を流出させてアンカー筋と穿孔の内面との間に充填材を充填させる。そして、アンカー筋と穿孔の内面との間で充填材を硬化させることで、構造物にアンカー筋を取り付ける方法が知られている（特許文献１参照）。
【０００５】
他の方法としては、上記のように充填材が入ったカプセルを用いて充填材を充填させると共に、穿孔内でアンカー筋の先端部を拡開させて穿孔の内面に当接させる。これにより、充填材の硬化に加え、アンカー筋の先端部と穿孔の内面との摩擦によって、より強固に構造物にアンカー筋を取り付ける方法が知られている（特許文献２〜４参照）。
【０００６】
更に他の方法としては、穿孔の断面形状が構造物の表面側よりも穿孔の底側の方が広くなるように穿孔を形成し、硬化した充填材と穿孔とがアンカー筋の引き抜き方向に係合するように構成することで、より強固に構造物にアンカー筋を取り付ける方法が知られている（特許文献５および６参照）。
【先行技術文献】
【特許文献】
【０００７】
【特許文献１】特開平７−１６６６０８号公報
【特許文献２】特開昭６１−１２２３５３号公報
【特許文献３】特公平６−７８５０２号公報
【特許文献４】特開２０１０−１９０６９号公報
【特許文献５】特開２０００−８０６６１号公報
【特許文献６】特開平１０−２４５８５２号公報
【発明の概要】
【発明が解決しようとする課題】
【０００８】
しかしながら、上記のようなアンカー筋の取り付け方法では、充填材として、有機系充填材（例えば、エポキシ樹脂等から構成されるもの）が使用される場合、構造物におけるアンカー筋を取り付ける部分の温度環境によっては（具体的には、比較的高温の環境では）、硬化した充填材が軟化して引き抜き強度（穿孔内からアンカー筋を引き抜く際の強度）が低下する虞がある。
【０００９】
また、構造物における穿孔を形成する部分（以下、穿孔部分とも記す）の強度が比較的低い場合、穿孔部分が崩壊することによって、硬化した充填材と穿孔部分との付着強度が低下するため、引き抜き強度が低下する虞がある。
【００１０】
そこで、本発明は、構造物におけるアンカー筋が取り付けられた部分の温度環境や、構造物における穿孔部分の強度に影響されることなく、良好なアンカー筋の引き抜き強度を得ることができるあと施工アンカー工法を提供することを課題とする。
【課題を解決するための手段】
【００１１】
本発明に係るあと施工アンカー工法は、構造物にアンカー筋を取り付けるためのあと施工アンカー工法であって、構造物に形成された穿孔の内面にプライマーが塗布されて構造物にプライマーが含浸される含浸工程と、穿孔の内面とアンカー筋との間に無機系充填材が充填される充填工程と、穿孔内にアンカー筋が挿入されるアンカー筋挿入工程と、穿孔の内面とアンカー筋との間で無機系充填材を硬化させる硬化工程とを備えており、含浸工程におけるプライマーの塗布量は、２００ｇ／ｍ2以上２０００ｇ／ｍ2以下であることを特徴とする。
【００１２】
斯かる構成によれば、含浸工程を備えることで、構造物における穿孔を形成する部分（以下、穿孔部分とも記す）にプライマーが含浸されるため、プライマーの硬化によって穿孔部分の強度が向上する（穿孔部分が補強される）。このため、構造物における穿孔部分の強度が比較的低い場合であっても、アンカー筋を引き抜く方向に加わる力によって、穿孔部分が崩壊するのを防止することができる。これにより、硬化した無機系充填材と穿孔部分との付着力が向上し、良好な引き抜き強度を得ることができる。なお、引き抜き強度とは、アンカー筋を穿孔内から引き抜く際の最大強度をいう。
【００１３】
また、穿孔の内面とアンカー筋との間に無機系充填材が充填されて硬化することで、有機系の充填材が充填されて硬化した場合よりも、様々な温度環境において良好な引き抜き強度を得ることができる。具体的には、硬化した有機系の充填材は、比較的高温の環境では、比較的低温の環境よりも軟化する。このため、比較的高温の環境では、硬化した有機系充填材と穿孔部分との間の付着強度が比較的低温の環境よりも低下する。一方、硬化した無機系充填材は、比較的高温の環境においても軟化しないため、穿孔部分との間の付着強度が比較的高温の環境においても低下しない。このため、無機系充填材を穿孔の内面とアンカー筋との間に充填して硬化させることで、比較的高温の環境であっても良好な引き抜き強度を得ることができる。
【００１４】
前記穿孔の孔径は、アンカー筋の直径に対して１．４倍以上であることが好ましい。
【００１５】
斯かる構成によれば、穿孔の孔径が上記のように設定されることで、含浸工程においてプライマーが含浸される領域を広く確保することができるため、硬化した無機系充填材と穿孔部分との付着強度をより向上させることができる。これにより、より良好な引き抜き強度を得ることができる。
【００１６】
前記プライマーは、エポキシ系樹脂から構成されることが好ましい。
【発明の効果】
【００１７】
以上のように、本発明によれば、構造物におけるアンカー筋が取り付けられた部分の温度環境や、構造物における穿孔部分の強度に影響されることなく、良好なアンカー筋の引き抜き強度を得ることができる。
【図面の簡単な説明】
【００１８】
【図１】（ａ）は、既存の構造物に穿孔が形成された状態を示した断面、（ｂ）は、穿孔の内面にプライマーが塗布されて、プライマーが構造物に含浸された状態を示す断面図および一部拡大図。
【図２】（ａ）は、穿孔内に無機系充填材が注入された状態を示す断面図、（ｂ）は、穿孔内にアンカー筋が挿入された状態を示す断面図。
【発明を実施するための形態】
【００１９】
以下、本発明の実施形態について説明する。
【００２０】
本発明に係るあと施工アンカー工法は、既存の構造物（具体的には、コンクリート構造物等）にアンカー筋（鉄筋やアンカーボルト等）を取り付けるものである。
【００２１】
具体的には、本発明に係るあと施工アンカー工法では、まず始めに、図１（ａ）に示すように、構造物１に穿孔２を形成する（穿孔形成工程）。構造物１としては、比較的強度の低いものが挙げられる。具体的には、構造物１がコンクリート構造物である場合には、例えば、圧縮強度が１３．５Ｎ／ｍｍ2以上１８．０Ｎ／ｍｍ2以下であるものが挙げられる。穿孔２の深さ（即ち、定着長）Ｌ１および直径Ｌ２としては、特に限定されるものではないが、直径Ｌ２がアンカー筋の直径Ｄの１．４倍以上であることが好ましく、１．４倍以上２．５倍以下であることがより好ましい。また、穿孔２の内面には、凹凸が形成されることが好ましい。凹凸としては、例えば、構造物を構成するコンクリートの骨材等に由来する微細なものや、意図的に溝を形成することで形成されるものであってもよい。
【００２２】
次に、図１（ｂ）に示すように、穿孔２の内面にプライマーを塗布して構造物１（具体的には、構造物１における穿孔２を形成する部分）にプライマーを含浸させる（含浸工程）。プライマーの塗布量は、２００ｇ／ｍ2以上２０００ｇ／ｍ2以下であるが、４００ｇ／ｍ2以上１６００ｇ／ｍ2以下であることが好ましい。構造物１におけるプライマーが含浸された部分２ａの厚み（プライマーが浸透した距離）Ｌ３としては、特に限定されるものではないが、例えば、０．１５ｍｍ以上２．０ｍｍ以下であることが好ましい。
【００２３】
プライマーの成分としては、特に限定されるものではなく、例えば、エポキシ系樹脂、アクリル系樹脂、エチレン酢酸ビニル系、スチレンブタジエン系、ケイ酸塩系等が挙げられる。また、プライマーの粘度としては、プライマーが穿孔２の内面に塗布された際に、構造物１に含浸可能であれば、特に限定されるものではないが、例えば、２００ｍＰａ・ｓ以上６０００ｍＰａ・ｓ以下であることが好ましく、５００ｍＰａ・ｓ以上５０００ｍＰａ・ｓ以下であることがより好ましい。
【００２４】
次に、図２（ａ）に示すように、穿孔２内に、無機系充填材３を供給する。無機系充填材３の供給量としては、特に限定されるものではないが、穿孔２内に後述するアンカー筋４が挿入された際に、穿孔２の内面とアンカー筋４との間が無機系充填材で略全体的に満たされる程度の供給量であることが好ましい。無機系充填材としては、特に限定されるものではなく、従来のあと施工アンカー工法において使用されている無機系充填材を用いることができる。具体的には、無機系充填材としては、水硬性材料と水との混練物を用いることができる。
【００２５】
水硬性材料としては、水と接触して硬化するものであれば、特に限定されるものではなく、例えば、ポルトランドセメント、珪酸カルシウム、カルシウムアルミネート、カルシウムフルオロアルミネート、カルシウムサルフォアルミネート、カルシウムアルミノフェライト、リン酸カルシウム、半水又は無水石膏及び自硬性を有する生石灰の粉体からなる群より選ばれた少なくとも一種類の粉体を用いることができる。
【００２６】
また、無機系充填材には、水硬性材料以外に、種々の成分が含有されてもよい。例えば、水酸化カルシウム粉末、二水石膏粉末、炭酸カルシウム粉末、スラグ粉末、フライアッシュ粉末、珪石粉末、珪砂粉末、粘土粉末及びシリカフューム粉末からなる群より選ばれた少なくとも一種類の粉体が含有されてもよい。また、膨張材、増粘剤、減水剤、凝結遅延剤、反応促進剤等が含有されてもよい。また、水硬性材料と混練される水には、必要に応じて、ポリマーや、凝結遅延剤等が含有されてもよい。
【００２７】
次に、図２（ｂ）に示すように、穿孔２内にアンカー筋４が挿入される（アンカー筋挿入工程）。これにより、アンカー筋４と穿孔２の内面との間に無機系充填材３が充填される（充填工程）。そして、アンカー筋４と穿孔２の内面との間で無機系充填材３を硬化させることで（硬化工程）、構造物１にアンカー筋４が取り付けられる。
【００２８】
以上のように、本発明に係るあと施工アンカー工法によれば、構造物におけるアンカー筋が取り付けられた部分の温度環境や、構造物における穿孔部分の強度に影響されることなく、良好なアンカー筋の引き抜き強度を得ることができる。
【００２９】
即ち、含浸工程を備えることで、構造物における穿孔２を形成する部分（以下、穿孔部分とも記す）にプライマーが含浸されるため、プライマーの硬化によって穿孔部分の強度が向上する（穿孔部分が補強される）。このため、構造物１における穿孔部分の強度が比較的低い場合であっても、アンカー筋４を引き抜く方向に加わる力によって、穿孔部分が崩壊するのを防止することができる。これにより、硬化した無機系充填材３と穿孔部分との付着力が向上し、良好な引き抜き強度を得ることができる。
【００３０】
また、穿孔２の内面とアンカー筋４との間に無機系充填材３が充填されて硬化することで、有機系の充填材が充填されて硬化した場合よりも、様々な温度環境において良好な引き抜き強度を得ることができる。具体的には、硬化した有機系の充填材は、比較的高温の環境では、比較的低温の環境よりも軟化する。このため、比較的高温の環境では、硬化した有機系充填材と穿孔部分との間の付着強度が比較的低温の環境よりも低下する。一方、硬化した無機系充填材３は、比較的高温の環境においても軟化しないため、穿孔部分との間の付着強度が比較的高温の環境においても低下しない。このため、無機系充填材３を穿孔２の内面とアンカー筋４との間に充填して硬化させることで、比較的高温の環境であっても良好な引き抜き強度を得ることができる。
【００３１】
また、穿孔２の孔径Ｌ２が上記のように設定されることで、含浸工程においてプライマーが含浸される領域を広く確保することができるため、硬化した無機系充填材３と穿孔部分との付着強度をより向上させることができる。これにより、より良好な引き抜き強度を得ることができる。
【００３２】
なお、本発明に係るあと施工アンカー工法は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００３３】
例えば、上記実施形態では、無機系充填材３が穿孔２内に供給されてからアンカー筋４が穿孔２内に挿入されるが、穿孔２内にアンカー筋４を挿入してから、アンカー筋４と穿孔２の内面との間に無機系充填材３が注入されてもよい。
【００３４】
また、無機系充填材３が収容されたカプセルを穿孔２内に配置し、アンカー筋４を穿孔２内に挿入して該カプセルを破壊することで、アンカー筋挿入工程と充填工程とが同時に行われるように構成されてもよい。
【実施例】
【００３５】
以下、本発明の実施例について説明する。
【００３６】
１．使用材料
（１）アンカー筋：ＳＮＢ７  先端寸切り
（２）プライマーＮｏ．１（エポキシ系）：ＡＤＯＸ１３８０Ｗ（日本アドックス社製）
（３）プライマーＮｏ．２（エポキシ系）：Ｅ２００（コニシ社製）
（４）プライマーＮｏ．３（エポキシ系）：ＥＰ−１５０（日本シーカ社製）
（５）プライマーＮｏ．４（アクリル系）：ライオンボンドＡ（住友大阪セメント社製）の３倍液
（６）無機系充填材：セメフォースアンカー（住友大阪セメント社製）
（７）有機系（エポキシ系）充填材：ＨＩＴ  ＲＥ−５００（ＨＩＬＴＩ社製）
（８）セメント（住友大阪セメント社製  普通ポルトランドセメント）
（９）細骨材ａ（茨城県神栖市産  砂）、細骨材ｂ（栃木県佐野市産  砕砂）
（１０）粗骨材ｃ（茨城県笠間市産  砕石）、粗骨材ｄ（栃木県佐野市産  石灰砕石）
【００３７】
２．試験体の作成
＜実施例１＞
・上記の使用材料を用いて、下記表１〜３に示す各配合で、圧縮強度の異なるコンクリート構造物（内径がφ２１６ｍｍ×１８０ｍｍの鋼管内に打設されて２８日経過したもの）を作製した。なお、圧縮強度は、ＪＩＳ  Ａ  １１０８「コンクリートの圧縮強度試験方法」に準拠して測定した。
・得られたコンクリート構造物の中央部に下記表４に記載の条件で穿孔を形成した。
・次に、穿孔の内面に下記表４に記載の条件でプライマーを塗布した。
・穿孔の内面に塗布されたプライマーが硬化する前に、穿孔内に充填材を注入した。
・そして、穿孔内に充填材を注入した直後に、埋め込み深さが下記表４に記載の定着長Ｌ１となるようにアンカー筋を穿孔内に挿入して７日間養生し、充填材を硬化させることで、試験体を作製した。なお、試験体は、二つ作製した。
【００３８】
３．試験方法
・一方の試験体を２０℃の恒温槽に、他方の試験体を６０℃の恒温槽に、それぞれ１８時間配置した。
・そして、各温度環境においてアンカー筋を穿孔内から引き抜く際の最大荷重（引き抜き強度）Ａを測定した。測定結果については、下記表５に示す。
・最大荷重（引き抜き強度）Ａと付着面積Ｂから付着強度Ｃを算出した。付着強度Ｃについては、下記表５に示す。なお、付着面積Ｂおよび付着強度Ｃは、下記式（１）および（２）により算出した。
・付着面積Ｂ＝アンカー筋の直径Ｄ×π×定着長（埋め込み深さ）Ｌ…（１）
・付着強度Ｃ＝最大荷重Ａ／付着面積Ｂ…（２）
【００３９】
＜実施例２〜９、比較例１〜４＞
穿孔、プライマー、充填材に関連する条件を下記表４に記載の条件としたこと以外は、実施例１と同一条件で試験体を作製し、同一条件で試験を行った。最大荷重（引き抜き強度）Ａおよび付着強度Ｃについては、下記表５に示す。
【００４０】
【表１】
2015052206.tif 000003
【００４１】
【表２】
2015052206.tif 000004
【００４２】
【表３】
2015052206.tif 000005
【００４３】
【表４】
2015052206.tif 000006
【００４４】
【表５】
2015052206.tif 000007
【００４５】
＜まとめ＞
引き抜き強度Ａおよび付着強度Ｃについて、比較例１と、実施例２，５，７とを比較すると、実施例２，５，７の方が各温度環境において高い値を示すことが認められる。つまり、本願発明の範囲の塗布量でプライマーを穿孔内に塗布してコンクリートに含浸させることで、プライマーを塗布しない場合よりも、引き抜き強度Ａおよび付着強度Ｃを向上させることができる。
【００４６】
また、比較例２と、実施例２，５，７とを比較すると、２０℃の環境においては、比較例２の方が高い値を示すが、６０℃の環境においては、実施例２，５，７の方が高い値を示すことが認められる。つまり、本願発明の範囲の塗布量でプライマーを穿孔内に塗布してコンクリートに含浸させることで、プライマーの塗布量が本願発明の範囲を超える場合よりも、比較例高温の環境においても高い引き抜き強度Ａおよび付着強度Ｃを得ることができる。
【００４７】
比較例３と、実施例２，７とを比較すると、２０℃の環境においては、比較例３の方が高い値を示すが、６０℃の環境においては、実施例２，７の方が高い値を示すことが認められる。つまり、充填材として、無機系充填材を使用することで、有機系充填材を使用する場合よりも、比較例高温の環境においても高い引き抜き強度Ａおよび付着強度Ｃを得ることができる。
【００４８】
比較例４と、実施例２，６，７とを比較すると、実施例２，６，７の方が各温度環境において高い値を示すことが認められる。これは、比較例４のようにプライマーの粘度が高い場合、プライマーを穿孔の内面に塗布しても、プライマーがコンクリートに含浸されないため、コンクリートの穿孔を形成する部分をプライマーによって補強することができない。一方、実施例２，６，７のような粘度のプライマーを用いることで、プライマーがコンクリートに含浸されるため、コンクリートの穿孔を形成する部分をプライマーによって補強することができる。つまり、本願発明のように、プライマーを穿孔内に塗布して含浸させることで、温度環境に影響されることなく、良好な引き抜き強度Ａおよび付着強度Ｃを得ることができる。
【００４９】
実施例１〜４を比較すると、穿孔径が大きい方が引き抜き強度Ａおよび付着強度Ｃが高い値を示すことが認められる。これは、穿孔径が大きくなることによって、プライマーによって補強された部分の面積が大きくなるため、補強された部分と硬化した無機系充填材との付着面積が大きくなるからである。特に、穿孔径がアンカー筋の直径の１，４倍以上であることで、より高い引き抜き強度Ａおよび付着強度Ｃを得ることができる。
【００５０】
また、実施例２と実施例７とを比較すると、実施例２の方が各温度環境において高い値を示すことが認められる。つまり、エポキシ系のプライマーを使用することで、アクリル系のプライマーを使用する場合よりも、より高い引き抜き強度Ａおよび付着強度Ｃを得ることができる。
【００５１】
実施例２，８，９を見ると、圧縮強度が高い方が引き抜き強度が高くなることが認められる。また、実施例８，９と比較例１とを比較すると、実施例８，９の方が圧縮強度が低いにもかかわらず、引き抜き強度Ａおよび付着強度Ｃが比較例１と同等以上になることが認められる。更に、実施例８，９と比較例５，６とを比較すると、実施例８，９の方が引き抜き強度Ａおよび付着強度Ｃが高いことが認められる。つまり、圧縮強度の比較的低いコンクリート構造物であっても、本願発明のようにプライマーを所定量塗布することで、良好な引き抜き強度Ａおよび付着強度Ｃを得ることができる。
【符号の説明】
【００５２】
１…構造物、２…穿孔、３…無機系充填材、４…アンカー筋
【図１】
2015052206.tif 000008
【図２】
2015052206.tif 000009